СПОСОБ СЕЛЕКТИВНОГО ГИДРИРОВАНИЯ С ИСПОЛЬЗОВАНИЕМ СЛОИСТОЙ КАТАЛИТИЧЕСКОЙ КОМПОЗИЦИИ И ПОЛУЧЕНИЕ УКАЗАННОГО КАТАЛИЗАТОРА

8
19
8
19
8
19
8
19
1. Способ селективного гидрирования C-C диолефина в C-C моноолефин в смеси углеводородов, содержащей C-C диолефин и C-C моноолефин, включающий стадию:
8
19
(i) приведение смеси углеводородов в контакт с катализатором в условиях селективного гидрирования с получением по существу C-C моноолефинового продукта, при этом катализатор содержит
(a) внутреннее ядро, содержащее первый тугоплавкий неорганический компонент,
(b) наружный слой, связанный с указанным внутренним ядром, при этом указанный наружный слой содержит второй тугоплавкий неорганический компонент, на котором диспергирован, по меньшей мере, один металл группы 10 по номенклатуре ИЮПАК и, по меньшей мере, один металл группы 11 по номенклатуре ИЮПАК.
2. Способ по п.1, дополнительно отличающийся тем, что катализатор получен путем нанесения, по меньшей мере, одного металла группы 10 по номенклатуре ИЮПАК и, по меньшей мере, одного металла группы 11 по номенклатуре ИЮПАК на второй тугоплавкий неорганический компонент после того, как наружный слой был связан с внутренним ядром.
3. Способ по п.2, дополнительно отличающийся тем, что наружный слой находится в присутствии жидкой фазы во время нанесения, по меньшей мере, одного металла группы 10 по номенклатуре ИЮПАК и, по меньшей мере, одного металла группы 11 по номенклатуре ИЮПАК на второй тугоплавкий неорганический компонент.
4. Способ по п.1, в котором первый тугоплавкий неорганический компонент выбран из группы, состоящей из альфа-оксида алюминия, тета-оксида алюминия, карбида кремния, металлов, кордиерита, оксида циркония, оксида титана и их смесей.
5. Способ по п.1, в котором второй тугоплавкий неорганический компонент выбран из группы, состоящей из гамма-оксида алюминия, дельта-оксида алюминия, эта-оксида алюминия, тета-оксида алюминия, алюмосиликатов, цеолитов, нецеолитных молекулярных сит, оксида титана, оксида циркония и их смесей.
6. Способ по п.1, дополнительно отличающийся тем, что наружный слой имеет соотношение по меньшей мере одного металла группы 10 по номенклатуре ИЮПАК и по меньшей мере одного металла группы 11 по номенклатуре ИЮПАК, практически постоянное по всему наружному слою.
7. Способ по п.1, в котором наружный слой имеет толщину от 50 до 300 микрон.
2
8. Способ по п.1, в котором наружный слой катализатора имеет площадь поверхности от 50 до 200 м/г, из расчета на вес наружного слоя.
9. Способ по п.1, дополнительно отличающийся тем, что условия селективного гидрирования включают температуру от 30 до 180°С и наличие жидкой фазы.
10. Способ по п.1, в котором условия селективного гидрирования включают соотношение водорода к диолефину от 1:1 до 2:1.